(57)【特許請求の範囲】
【請求項１】
弗素化溶媒、弗化水素またはその錯体および均質混合物を提供するための共溶媒３０重量％以下を含み、弗素化溶媒が一般式
Ｒｆ−Ｏ−Ｒ
（式中、ＲｆおよびＲは、置換および非置換アルキル、アリールおよびアルキルアリール基からなる群から選択され、Ｒｆが過弗素化されており、Ｒは弗素原子を含まない。）
のヒドロフルオロエーテルを含む、洗浄組成物。
【請求項２】
前記弗素化溶媒が、ｎ−Ｃ３Ｆ７ＯＣＨ３、(ＣＦ３)２ＣＦＯＣＨ３、ｎ−Ｃ４Ｆ９ＯＣＨ３、(ＣＦ３)２ＣＦＣＦ２ＯＣＨ３、ｎ−Ｃ３Ｆ７ＯＣ２Ｈ５、ｎ−Ｃ４Ｆ９ＯＣ２Ｈ５、(ＣＦ３)２ＣＦＣＦ２ＯＣ２Ｈ５、(ＣＦ３)３ＣＯＣＨ３、(ＣＦ３)３ＣＯＣ２Ｈ５およびそれらの混合物から選択される、請求項１に記載の組成物。
【請求項３】
前記弗化水素錯体が、ピリジニウムポリ（弗化水素）、オキソニウムポリ（弗化水素）、アンモニウムポリ（弗化水素）、およびホスホニウムポリ（弗化水素）から選択される、請求項１に記載の組成物。
【請求項４】
基板を請求項１〜３のいずれか１項に記載の組成物と接触させることを含む基板をエッチングする方法。
【請求項５】
前記基板が、シリコンウェハ、シリコンチップ、Ｇａ／Ａｓウェハ、集積回路およびマイクロエレクトロメカニカルデバイスから選択される、請求項４に記載の方法。
【発明の詳細な説明】
【０００１】
発明の分野
本発明は、弗素化溶媒、弗化水素および共溶媒を含有する均質組成物ならびにシリコンおよびＧａ／Ａｓ基板を含む半導体および集積回路の洗浄および処理におけるこれらの組成物の使用に関する。
【０００２】
背景
集積回路、フラットパネルディスプレイおよびマイクロエレクトロメカニカルシステムなどのマイクロエレクトロニックデバイスの使用は、パソコン、携帯電話、電子カレンダー、パーソナルディジタルアシスタントおよび医用電子工学などの新しいビジネス電子装置および消費者電子装置において発展してきた。かかるデバイスは、テレビ、ステレオコンポーネントおよび自動車などの、より確立された消費者製品の不可欠な部分にもなってきた。
【０００３】
これらのデバイスは、次に、回路パターンの多くの層を含むシリコンウェハから製造された１個以上の非常に高品質の半導体チップを含む。例えば、今日のパソコンに見られる高性能論理素子において使用されるのに十分な複雑さと品質の半導体チップへ剥き出しのシリコンウェハ表面を変換するためには、一般にはほぼ３５０の処理工程を必要とする。半導体チップ製造の最も共通的な処理工程は、全処理工程の１０％より多くを占めるウェハ洗浄工程である。これらの洗浄工程は、通常、酸化工程およびエッチング工程の２つの種類の一方である。酸化洗浄工程中、一般にウェハを過酸化物水溶液またはオゾン水溶液と接触させることによりシリコン表面またはポリシリコン表面を酸化させるために酸化組成物が用いられる。エッチング洗浄工程中、一般にウェハを水性酸と接触させることにより、ゲート酸化またはエピタキシャル付着の前にシリコン表面またはポリシリコン表面から自然酸化ケイ素膜および付着酸化ケイ素膜ならびに有機異物を除去するためにエッチング組成物が用いられる。例えば、Ｌ．Ａ．Ｚａｚｚｅｒａ  ａｎｄ  Ｊ．Ｆ．Ｍｏｕｌｄｅｒ，Ｊ．Ｅｌｅｃｔｒｏｃｈｅｍ．Ｓｏｃ．，１３６，Ｎｏ．２，４８４（１９８９）を参照すること。得られた半導体チップの最終性能は、各洗浄工程をいかにうまく行ったかに大きく依存する。
【０００４】
マイクロエレクトロメカニカルシステム（ＭＥＭＳ）（マイクロマシンまたはマイクロメカニカルデバイスとも呼ばれる）は、従来の集積回路製造技術を用いて製造できる小さなメカニカルデバイスである。代表的なデバイスには、モーター、ギヤ、加速度計、圧力センサー、アクチュエータ、ミラー、パーソナル情報キャリア、バイオチップ、マイクロポンプおよびバルブ、フローセンサー、移植可能な医用機器およびシステムが挙げられる。ＭＥＭＳの製造は、酸化ケイ素に包まれたシリコンまたは多結晶シリコン（ポリシリコン）から製造されたデバイスの可動片を含むチップまたはダイをもたらす。ダイもデバイスを動かすために必要な回路部品を含むことができる。ＭＥＭＳの製造の最終工程の１つはリリース（ｒｅｌｅａｓｅ）−エッチングと一般に呼ばれ、酸化ケイ素を除去してシリコン片またはポリシリコン片を自由にするか、またはリリースし、そしてシリコン片またはポリシリコン片が移動することを可能にするための弗化水素酸（ＨＦ）を用いる水性エッチングからなる。
【０００５】
エッチング洗浄工程に関して、好んで選ばれる組成物は、希釈水性弗化水素酸（ＨＦ）と、それには及ばないが塩酸（ＨＣｌ）であった。現在、多くの半導体二次加工業者は、酸化物をエッチングするために希釈水性ＨＦを用いるエッチング工程からなる「ＨＦ−ラスト」エッチング洗浄プロセスを用いている。
【０００６】
半導体チップ製造のもう１つの重要な洗浄プロセスは、誘電性フォトレジストまたは金属のプラズマアッシングまたはエッチングから残された残留物の除去である。これらの「ポストエッチング残留物」の除去は、多成分的性質のゆえに（すなわち、残留物は一般に有機化合物と無機化合物の両方を含む）、そして残留物除去中に損傷されてはならない敏感なデバイス機構付近に残留物が存在するゆえに難題である。「ポストエッチング残留物」の除去を目指したエッチング洗浄プロセスは、第１の工程で水性ＨＦ組成物を用いることが多く、その後に残留物の無機成分を除去する多工程プロセスが続く。例えば、エチレングリコール−ＨＦ−ＮＨ４Ｆ水溶液は、金属ラインから「ポストエッチング残留物」を除去するために広く用いられ、希釈水性ＨＦは、シャロートレンチアイソレーションエッチング後にキャップおよび側壁ベール残留物を除去するために用いられることが多い。例えば、Ｓ．Ｙ．Ｍ．Ｃｈｏｏｉ  ｅｔ  ａｌ．，Ｅｌｅｃｔｒｏｃｈｅｍ．Ｓｏｃ．，Ｐｒｏｃｅｅｄｉｎｇｓ，「Ｓｉｘｔｈ  Ｉｎｔｅｒｎａｔｉｏｎａｌ  Ｓｙｍｐｏｓｉｕｍ  ｏｎ  Ｃｌｅａｎｉｎｇ  Ｔｅｃｈｎｏｌｏｇｙ  ｉｎ  Ｓｅｍｉｃｏｎｄｕｃｔｏｒ  Ｄｅｖｉｃｅ  Ｍａｎｕｆａｃｔｕｒｉｎｇ」，９９〜３５（１９９９）を参照すること。
【０００７】
しかし、水性ＨＦ組成物によるシリコン表面のエッチング洗浄は、半導体チップ製造業者に多くの問題を提起してきた。例えば、水性ＨＦ組成物に接触すると、シリコン表面は疎水性になり、従って、酸化ケイ素および他の無機材料と有機材料などの粒子による汚染を非常に受けやすくなる。これらの粒子を除去するために、エッチングされたウェハは、一般に、脱イオン水、エチルアルコールまたはイソプロピルアルコールでリンスされ、後続の処理前に乾燥される。残念ながら、高い表面張力を本質的に有する水性またはアルコール系リンス組成物によって低エネルギーシリコンウェハ表面は容易には濡れないので、リンスがウェハからこれらの残留粒子を効果的に除去するとはかぎらない。さらに、ＤＩ水でのリンスは長い乾燥時間の原因になる一方で、アルコールによるリンスは潜在的な火災危険性を持たらす。
【０００８】
エッチング洗浄のために水性ＨＦ組成物を用いることに関わるもう１つの問題は、水によるＨＦの失活によって多分引き起こされる、実現される遅いエッチング速度である。この遅いエッチング速度を克服するために、殆どの水性ＨＦエッチング組成物は少なくとも０．５重量％のＨＦを配合することが必要である。水性ＨＦ溶液の遅いエッチング速度はＭＥＭＳデバイスにとって特に重要でありうる。ＭＥＭＳ中の酸化ケイ素寸法は異なるが、一般に横寸法が１０〜５００μｍで、厚さがほぼ１μｍである。より遅いエッチング速度は、より長い処理時間につながる。エッチングアシスト孔はポリシリコン構造に加えられることが多く、ポリシリコン構造のために、マイクロミラーのリリースに関するように、酸化ケイ素の大きくて狭い領域を除去して水性ＨＦ溶液の遅いエッチング速度に順応するとともにエッチング時間を短縮しなければならない。エッチングアシスト孔は最終デバイス性能に悪影響を及ぼしうる。
【０００９】
発明の概要
一態様において、本発明は、半導体および集積回路の製造において有用な洗浄組成物であって、弗素化溶媒、弗化水素またはそのオニウム錯体および均質混合物を形成するのに十分な量の共溶媒を含む洗浄組成物に関する。本発明は、比較的低い濃度のＨＦを含有するが効率的なエッチング速度を有する、エッチング、残留物の除去、リンスおよび乾燥のために有用な液体基板洗浄組成物を有利に提供する。弗素化溶媒の適切な選択によって本組成物を不燃性にしてもよい。本発明において有用な基板には、シリコン、ゲルマニウム、ＧａＡｓ、ＩｎＰならびに他のＩＩＩ−Ｖ族およびＩＩ−ＶＩＩ族化合物半導体が挙げられる。集積回路の製造に関わる多数の処理工程のゆえに、基板が、シリコン、ポリシリコン、金属、金属酸化物、レジスト、マスクおよび誘電体の層を含んでもよいことは理解されるであろう。
【００１０】
本発明は、マイクロエレクトロメカニカルデバイスのエッチングおよびリリースにおいても特に有用である。ＭＥＭＳのエッチング洗浄および乾燥は、半導体チップの製造に関する問題に似た問題を有する。マイクロマシン上の粒状異物はデバイスの移動を妨害する可能性があり、最終的にデバイス性能に影響を及ぼすか、あるいは故障を引き起こす。脱イオン水、その後エチルアルコールまたはイソプロパノールでデバイスをリンスするように注意が払われるが、ポリシリコン表面エネルギーおよび複雑な設計のためにデバイスから粒子が容易には除去されない点でＩＣに似た問題を有する。
【００１１】
粒状異物の問題に加えて、脱イオン水リンスまたはアルコールリンス後のＭＥＭＳの乾燥は、スティクションとして知られている現象につながりうる。スティクションは接着力および摩擦力による２表面の粘着力として表現しうる。ポリシリコンデバイスは代表的には０．２〜４．０μｍであるが、数百μｍにまで及びうるとともに横寸法がどこでも１〜５００μｍである。基板間の厳格な公差に加えてこれらの構造の大きな表面積によって、スティクションは非常にやっかいな問題となる。マイクロデバイスのスティクションはデバイスの使用中に起きうるか、あるいはリリースエッチングプロセス後のデバイスの乾燥中に毛管作用の結果として起こりうる。例えば、Ｒ．Ｍａｂｏｕｄｉａｎ  ａｎｄ  Ｒ．Ｔ．Ｈｏｗｅ，Ｊ．Ｖａｃ．Ｓｃｉ．Ｔｅｃｈｎｏｌ．Ｂ，１５（１），１〜２０（１９９７）を参照すること。水性リンスまたはアルコール系リンスの高い表面張力は毛管作用を非常に激化させる可能性があり、リリースエッチングおよび乾燥工程後のマイクロ構造スティクションの、より高い発生率につながりうる。
【００１２】
なおもう１つの態様において、本発明は、弗素化溶媒、ＨＦおよび共溶媒を含む均質洗浄組成物を用いるＭＥＭＳチップ中のシリコン部分またはポリシリコン部分に対する洗浄方法に関する。本発明は、複雑なマイクロ構造に容易に浸透するとともにＭＥＭＳ基板上で表面を濡らす低表面張力を有するウェハ洗浄組成物を提供する。洗浄組成物はＭＥＭＳから容易に除去され、高表面張力水性洗浄組成物から存在しうるであろう残留物も閉じ込め水もない、乾燥した疎水性表面を提供する。先行技術に反して、本発明は、ＭＥＭＳデバイス中にエッチングアシスト孔が全くないか、より少ない、ＭＥＭＳをエッチングしリリースするマイクロエレクトロメカニカルデバイスのエッチングおよびリリースのための方法を提供する。さらに、本組成物は、前記ＭＥＭＳ基板間のスティクションを防ぎつつエッチングしリリースする。
【００１３】
本発明はまた、無水弗化水素より安全で容易に取り扱われる以下に詳細に論じる弗化水素オニウム錯体も有利に使用してもよい。従って、本発明において、弗化水素は、無水弗化水素と弗化水素のオニウム錯体の両方を表すために用いられる。
【００１４】
なおもう１つの態様において、本発明は、弗素化溶媒、弗化水素（またはそのオニウム錯体）および均質混合物を形成するのに十分な量の共溶媒を含む均質洗浄組成物に基板を接触させる工程と、処理された基板から洗浄組成物を分離する工程とを含む基板の洗浄方法に関する。本洗浄プロセスは、従来の水性プロセスより利用できるＨＦを効果的に利用し、比較的低いＨＦ濃度で従来の水性ＨＦ組成物の速度に匹敵するエッチング洗浄速度を達成する。かくして、より低いＨＦ濃度は環境への悪影響を減少させつつ製品の安全性を改善する。
【００１５】
なおもう１つの態様において、本発明は、弗化水素含有エッチング組成物によって行われるエッチングプロセスを終了させる方法であって、（１）基板を提供する工程と、（２）弗化水素、弗素化溶媒および均質混合物を形成するのに十分な量の共溶媒を含む洗浄組成物に基板を接触させる工程と、（３）組成物が基板を所望程度にエッチングするのに十分な時間を与える工程と、（４）エッチングプロセスを終了させるのに十分な量のアルコールをエッチング組成物に添加する工程とを含む方法に関する。
【００１６】
詳細な説明
弗素化溶媒、弗化水素および共溶媒を含む本発明の組成物は、半導体の製造における後の作業のために必要でありうる洗浄作業などの、基板上で行われる種々の洗浄作業において有用である。本明細書において用いられる基板の「洗浄」は、エッチング、残留物および／または微粒子の除去、リンスおよび乾燥のいずれをも意味する。本明細書において用いられる「基板」は、シリコン、ゲルマニウム、ＧａＡｓ、ＩｎＰならびに他のＩＩＩ−Ｖ族およびＩＩ−ＶＩＩ族化合物半導体を含む半導体の製造において用いられるウェハおよびチップを意味する。本組成物は、疎水性シリコン表面を露出させるとともに更に親水性酸化ケイ素を疎水性水素化ケイ素に変換するために、酸化ケイ素および他の無機酸化物などの無機粒子と油およびグリースなどの有機残留物の両方をシリコンウェハ表面から効率的に除去することができる。結果として、これらの洗浄工程（例えば、エッチング、リンスおよび乾燥）の多くを単一工程に向けて組み合わせることができる。さらに、本組成物は、誘電性フォトレジストまたは金属のプラズマアッシングまたはエッチングから残される「ポストエッチング残留物」の除去において有用である。
【００１７】
本発明の洗浄組成物および方法は、ウェハ収率を高めるために欠陥を減少させることにより、あるいはウェハ生産を増加させるために洗浄時間を短縮することにより製造効率を改善することができる。本発明の別の利点には、（１）より少ない化学処理工程しか必要としないことによる短縮された処理時間、（２）洗浄組成物の低下した可燃性（例えば、高レベルのイソプロピルアルコールを含有する組成物と比較して）、（３）ウェハ表面上に粒子を残しうる水性ＨＦリンス工程の排除、（４）基板の改善された濡れにおそらく起因する「ＨＦラスト」処理基板上に残る、より少ない粒子、（５）無機成分と有機成分の両方を有する残留物の、より良好な除去、（６）水性ＨＦエッチング組成物を用いる従来のエッチング洗浄プロセスで実現されるより速いエッチング速度および（７）先行技術水性系に比べてより少ない腐食性が挙げられる。
【００１８】
改善された性能は、用いられる弗素化溶媒の低表面張力および低粘度にある程度起因している。低表面張力は表面の改善された湿りに寄与し、低粘度は洗浄組成物からの処理された基板の改善された分離、表面からの組成物のより良好な水切りおよび表面からの残留物のより効果的な蒸発に寄与する。弗素化溶媒の表面張力は、２５℃で測定された時に、一般には２０ダイン／ｃｍ未満、好ましくは１０〜２０ダイン／ｃｍの間である。粘度値は、２５℃で一般には５センチストークス未満、好ましくは１センチストークス未満である。
【００１９】
本発明の組成物は好ましくは不燃性であり、それは、ＡＳＴＭ  Ｄ３２７８−８９に準拠して試験した時に約１４０°Ｆ（約６０℃）より高い引火点を有するとして本明細書において定義される。本組成物を電子デバイスの洗浄および処理において用いてもよいので、本組成物のすべての成分が高度に純粋であり、微粒子、金属および不揮発性残留物が低濃度であることが好ましい。特に、本発明の組成物およびプロセス中で用いられる弗素化溶媒は、（直径５．０マイクロメートルより大きい）３個未満の粒子／ｍｌ、金属５０００パーツパートリリオン（ｐｐｔ）未満および不揮発性残留物２５０パーツパートリリオン未満を有するべきである。
【００２０】
ＨＦは原液であってよく、あるいはオニウム錯体の形で用いてもよい。無水弗化水素は１９．５℃の沸点を有し、殆どの場合加圧ボンベ内で提供される。高い蒸気圧および酸性度のために、無水ＨＦは取り扱うことが難しい場合があり、よって特殊な予防措置および装置を必要とする。これらの問題を克服するために、電子対供与塩基の安定な錯体の形でＨＦを用いることが便利である。「オニウムポリ（弗化水素）」として知られているかかる錯体は一般式ＢＨ＋（ＨＦ）ｘＦ−を有し、式中、Ｂは電子対供与塩基であり、ｘは一般に１〜１０の整数であり、それらの錯体には、オキソニウム−、アンモニウム−、ピリジニウム−、およびホスホニウム−ポリ（弗化水素）が挙げられる。かかるオニウム錯体は、より不揮発性で、より少ない腐食性であり、通常室温で液体である。かかる多くのオニウム錯体は、蒸留中でさえもＨＦの損失に耐える安定な液体である。Ｏｌａｈの試薬として知られているピリジニウムポリ（弗化水素）は好ましいオニウム錯体である。有用なオニウム錯体に関する別の情報は、Ｓｙｎｔｈｅｔｉｃ  Ｆｌｕｏｒｉｎｅ  Ｃｈｅｍｉｓｔｒｙ，Ｇｅｏｒｇｅ  Ａ．Ｏｌａｈ，ｅｔ  ａｌ，ｅｄｉｔｏｒｓ，「Ｆｌｕｏｒｉｎａｔｉｏｎ  ｗｉｔｈ  Ｏｎｉｕｍ  Ｐｏｌｙ（ｈｙｄｒｏｇｅｎ  Ｆｌｕｏｒｉｄｅｓ）：ｔｈｅ  ｔａｍｉｎｇ  ｏｆ  ａｎｈｙｄｒｏｕｓ  ｈｙｄｒｏｇｅｎ  ｆｌｕｏｒｉｄｅ  ｆｏｒ  ｓｙｎｔｈｓｉｓ」，Ｊｏｈｎ  Ｗｉｌｅｙ  ａｎｄ  Ｓｏｎｓ，Ｎｅｗ  Ｙｏｒｋ，Ｎｅｗ  Ｙｏｒｋ，ｐｐ．１６３〜２０４に見られる。
【００２１】
本発明の組成物およびプロセスにおいて有用なＨＦは、無水ＨＦであろうとオニウム錯体であろうと、好ましくは本質的に無水（すなわち、ＨＦの重量を基準にして約０．１重量％以下の水しか含有しない）であり、製造プロセス中に最大速度でシリコン表面を効果的に洗浄するために、好ましくは、金属、微粒子および不揮発性残留物などの他の異物を実質的に含まない。弗化水素またはオニウム錯体は、一般に、ＨＦ２重量％以下の量で組成物に添加される。８．８のｐＫｂを有するピリジニウムなどの、より高いｐＫｂを有するアンモニウム錯体は、一般にエッチングプロセスにとって好ましい。
【００２２】
本発明において用いられる共溶媒は、弗素化溶媒とＨＦ（無水ＨＦであろうとオニウム錯体であろうと）の両方を溶解することにより均質組成物を提供する。共溶媒は溶解度によって選択され、温度および圧力を含む使用の条件下でＨＦに対して実質的に非反応性であるべきである。有用な共溶媒には、脂肪族炭化水素、芳香族炭化水素、エーテル、ポリエーテル、カルボン酸、フェノール系アルコールを含む第一アルコールおよび第二アルコールならびにヒドロクロロカーボンが挙げられる。
【００２３】
洗浄組成物において使用できる共溶媒の代表的な例には、メタノール、エタノール、イソプロパノール、ｓ−ブチルアルコール、メチルｔ−ブチルエーテル、メチルｔ−アミルエーテル、１，２−ジメトキシエタン、シクロヘキサン、２，２，４−トリメチルペンタン、ｎ−デカン、トランス−１，２−ジクロロエチレン、メチルシクロペンタン、デカリン、２−ブタノン、メチルイソブチルケトン、ナフタレン、トルエン、塩化メチレン、クロロシクロヘキサンおよび１−クロロブタンが挙げられる。
【００２４】
「実質的に非反応性」とは、共溶媒が認められうるほどの速度でＨＦと反応しないか、あるいはエッチングが大幅には遅らされないことを意味する。アルコールは好ましい共溶媒であり、アルコールには、第一脂肪族アルコールおよび第二脂肪族アルコールならびにフェノール系誘導体が挙げられ、それらの混合物を含む。共溶媒は、シリコン表面からの蒸発を促進するために比較的揮発性であるべきであり、１２０℃以下の沸点を有する共溶媒が好ましく、そして製造プロセス中に最大速度でシリコン表面を効果的に洗浄するために、好ましくは、金属、微粒子および不揮発性残留物などの他の異物を実質的に含まない。
【００２５】
共溶媒は、均質溶液を提供するのに十分な量で組成物に添加される。共溶媒は、一般には組成物の３０重量％以下を構成する。
【００２６】
本発明の組成物において有用な弗素化溶媒は、約２重量％以下のＨＦ（ＨＦまたはオニウム錯体として）および約３０重量％以下の共溶媒を含有する不燃性均質組成物を配合できるように選択されるべきである。乾燥工程中の迅速な蒸発のために、弗素化溶媒は大気圧で約１２０℃未満の沸点を有するべきである。弗素化溶媒の非常に低い表面エネルギーによって、組成物は洗浄組成物として遙かにより効果的になることが考えられる。弗素化溶媒の低表面エネルギーは、先行技術の従来の水性組成物およびアルコール系組成物より遙かに容易に基板を効果的に濡らす。これらの基準を満たす有用な弗素化溶媒には、ヒドロフルオロエーテル（ＨＦＥ）、ヒドロフルオロカーボン（ＨＦＣ）、ヒドロハロフルオロエーテル（ＨＨＦＥ）およびヒドロクロロフルオロカーボン（ＨＣＦＣ）が挙げられる。
【００２７】
本発明の弗素化溶媒は、直鎖、分岐または環式であってもよい非イオン性の部分弗素化炭化水素を含み、任意に、窒素または酸素などの１個以上の追加のカテナリーヘテロ原子を含んでもよい。弗素化溶媒は、部分弗素化アルカン、アミン、エーテルおよび芳香族化合物からなる群から選択してもよい。弗素化溶媒は非官能性である。すなわち、酸、塩基、酸化剤、還元剤または求核性試薬に対して重合性且つ反応性である官能基を欠いている。好ましくは、弗素原子の数は、弗素化溶媒中の水素原子の数を超える。不燃性であるために、弗素原子、水素原子および炭素原子の間の関係は、弗素原子の数が水素原子と炭素−炭素結合との数の合計以上である点で、好ましくは関係付けることができる。
＃Ｆ原子＞（＃Ｈ原子＋＃Ｃ−Ｃ結合）
【００２８】
弗素化溶媒は、部分的または不完全に弗素化されている。すなわち、少なくとも１個の脂肪族水素原子を含む。過弗素化化合物は、塩素原子を欠いているのでオゾン層破壊剤ではないが、これらの化合物は、長い大気寿命のために地球温暖化係数（ＧＷＰ）を示すことがあり、一般に弗化水素に代わる良好な溶媒ではない。弗素化溶媒が分子中に少なくとも１個の脂肪族水素原子または芳香族水素原子を含むことが好ましい。これらの化合物は、一般に、熱的および化学的に安定であり、けれども、オゾン層破壊係数ゼロおよび良好な溶解特性に加えて、大気中で分解し、従って低い地球温暖化係数を有する点で遙かにより環境的に許容できる。
【００２９】
１個以上の脂肪族水素原子または芳香族水素原子を含む部分弗素化液体を本発明の弗素化溶媒として用いてもよい。かかる液体は、一般に３〜２０個の炭素原子を含み、そして二価酸素原子および三価窒素原子などの１個以上のカテナリーヘテロ原子を任意に含んでもよい。有用な部分弗素化溶媒には、環式および非環式の弗素化アルカン、アミン、エーテルおよびそれらのいずれかの混合物または混合物が挙げられる。
【００３０】
好ましくは、弗素原子の数は水素原子の数を超え、より好ましくは、弗素原子の数は、組み合わせた水素原子と炭素−炭素結合の数の合計以上である。好ましくはないけれども、環境問題のゆえに、部分弗素化溶媒は任意に１個以上の塩素原子を含んでもよい。但し、かかる塩素原子が存在する場合、ジェミナル炭素原子または隣接炭素原子上に少なくとも２個の水素原子が存在することを条件とする。
【００３１】
弗素化溶媒として有用な部分弗素化液体の１つのクラスはヒドロフルオロカーボン、すなわち、炭素、水素および弗素のみ、ならびに任意にカテナリー二価酸素および／または三価窒素を有する化合物である。かかる化合物は非イオン性であり、直鎖または分岐、環式または非環式であってもよい。かかる化合物は、式ＣｎＨｍＦ２ｎ＋２−ｍの化合物であり、式中、ｎは約３〜２０（３と２０を含めて）であり、ｍは少なくとも１であり、１個以上の非隣接−ＣＦ２−基は、カテナリー酸素原子または三価窒素原子で置換されていてもよい。好ましくは、弗素原子の数は水素原子の数以上であり、より好ましくは、弗素原子の数は水素原子と、弗素原子の炭素−炭素結合との組み合わせた数の合計以上である。
【００３２】
本発明の組成物を形成するために特に有用なヒドロフルオロカーボン液体の好ましいクラスは、以下の一般式のヒドロフルオロエーテルを含む。
（Ｒ１−Ｏ）ｎ−Ｒ２  （Ｉ）
ここで、式Ｉに関して、ｎは１〜３（１と３を含めて）の数値であり、Ｒ１およびＲ２は互いに同じかまたは異なり、アルキル、アリールおよびアルキルアリール基ならびにそれらの誘導体からなる群から選択される。Ｒ１およびＲ２の少なくとも一方は少なくとも１個の弗素原子を含み、Ｒ１およびＲ２の少なくとも一方は少なくとも１個の水素原子を含む。Ｒ１およびＲ２は、また、直鎖、分岐、環式または非環式であってよく、任意に、Ｒ１およびＲ２の一方または両方は、三価窒素および二価酸素などの１個以上のカテナリーヘテロ原子を含んでもよい。好ましくは、弗素原子の数は水素原子の数以上であり、より好ましくは、弗素原子の数は水素原子と炭素−炭素結合との組み合わせ数の合計以上である。好ましくはないが、環境問題のゆえに、Ｒ１またはＲ２あるいはそれらの両方は任意に１個以上の塩素原子を含んでもよい。但し、かかる塩素原子が存在する場合、塩素原子が存在するＲ１またはＲ２基上に少なくとも２個の水素原子が存在することを条件とする。
【００３３】
より好ましくは、本発明の組成物は、以下の式のヒドロフルオロエーテルを用いて調製される。
Ｒｆ−Ｏ−Ｒ  （ＩＩ）
ここで、上の式ＩＩに関して、ＲｆおよびＲは、Ｒｆが少なくとも１個の弗素原子を含み、Ｒが弗素原子を含まないことを除いて式ＩのＲ１およびＲ２に関して定義された通りである。かかるエーテルは、弗素原子がエーテル酸素原子によって非弗素化炭素から分離されている点で分離エーテルと表現してもよい。より好ましくは、Ｒは、メチル、エチル、ｎ−プロピル、イソプロピル、ｎ−ブチル、ｉ−ブチルまたはｔ−ブチルなどの非環式分岐鎖または直鎖アルキル基であり、Ｒｆは、好ましくは、ｎ−Ｃ４Ｆ９−、ｉ−Ｃ４Ｆ９−、ｉ−Ｃ３Ｆ７、（ｎ−Ｃ３Ｆ７）ＣＦ−またはｃｙｃｌｏ−Ｃ６Ｆ１１−などの炭素原子数３〜約１４の環式または非環式、分岐鎖または直鎖アルキル基の弗素化誘導体である。Ｒｆは、任意に、三価窒素原子または二価酸素原子などの１個以上のカテナリーヘテロ原子を含んでもよい。
【００３４】
好ましい実施形態において、Ｒ１およびＲ２、またはＲｆおよびＲは、化合物が少なくとも３つの炭素原子を有し、化合物中の水素原子の全数が弗素原子の数に多くとも等しいように選択される。最も好ましい実施形態において、Ｒ１およびＲ２、またはＲｆおよびＲは、化合物が少なくとも３つの炭素原子を有し、より好ましくは弗素原子の数が組み合わせた水素原子と炭素−炭素結合の数の合計以上であるように選択される。
【００３５】
本発明において有用な式ＩＩによって表現された代表的な化合物には、以下の化合物が挙げられるが、それらに限定されない。
【化１】
0004786111.tif 000002
式中、内部「Ｆ」で指示された環式構造は過弗素化されている。
【００３６】
式ＩＩの特に好ましい分離ヒドロフルオロエーテルには、ｎ−Ｃ３Ｆ７ＯＣＨ３、（ＣＦ３）２ＣＦＯＣＨ３、ｎ−Ｃ４Ｆ９ＯＣＨ３、（ＣＦ３）２ＣＦＣＦ２ＯＣＨ３、ｎ−Ｃ３Ｆ７ＯＣ２Ｈ５、ｎ−Ｃ４Ｆ９ＯＣ２Ｈ５、（ＣＦ３）２ＣＦＣＦ２ＯＣ２Ｈ５、（ＣＦ３）３ＣＯＣＨ３、（ＣＦ３）３ＣＯＣ２Ｈ５およびそれらの混合物が挙げられる。分離ヒドロフルオロエーテルは、ミネソタ州セントポールのＭｉｎｎｅｓｏｔａ  Ｍｉｎｉｎｇ  ａｎｄ  Ｍａｎｕｆａｃｔｕｒｉｎｇ  Ｃｏｍｐａｎｙから３ＭＴＭＮＯＶＥＣＴＭＨＦＥ−７１００およびＨＦＥ−７２００Ｅｎｇｉｎｅｅｒｅｄ  Ｆｌｕｉｄｓとして入手できる。
【００３７】
ヒドロフルオロエーテルの多くの合成経路は知られている。これらの方法は広くは２つのグループに分けてもよい。エーテル化合物を弗素化する方法および弗素含有前駆物質との反応によってエーテル結合を化合物内に形成する方法である。前者の方法には、（１）エーテル化合物の直接弗素化および（２）エーテル化合物の電気化学的弗素化が挙げられる。後者の方法には、（３）弗素化オレフィンへのアルコールの付加反応、（４）部分弗素化アルコールのアルキル化、および（５）適するアルキル化剤による弗素化カルボニル化合物の非触媒アルキル化が挙げられる。日本特許第６−２９３６８６号には、これらの様々な方法の部分的要約説明が示されている。
【００３８】
本発明の方法において用いるのに適する分離ヒドロフルオロエーテル（アルコキシ置換パーフルオロ化合物）は、無水極性非プロトン溶媒中で対応する過弗素化弗化アシルまたは過弗素化ケトンと無水アルカリ金属弗化物（例えば、弗化カリウムまたは弗化セシウム）または無水弗化銀とを反応させることにより調製された過弗素化アルコキシドのアルキル化によって調製することができる（例えば、フランス特許公報第２，２８７，４３２号、ドイツ特許公報第１，２９４，９４９号および米国特許第５，７５０，７９７号（Ｆｌｙｎｎら）に記載された調製方法を参照すること）。あるいは過弗素化第三アルコールを塩基、例えば、水酸化カリウムまたは水素化ナトリウムと反応させて、過弗素化第三アルコキシドを製造することができ、その後、それをアルキル化剤との反応によってアルキル化することができる。
【００３９】
調製において用いるのに適するアルキル化剤には、ジアルキルスルフェート（例えば、ジメチルスルフェート）、アルキルハロゲン化物（例えば、沃化メチル）、アルキルｐ−トルエンスルホネート（例えば、メチルｐ−トルエンスルホネート）およびアルキルパーフルオロアルカンスルホネート（例えば、メチルパーフルオロメタンスルホネート）などが挙げられる。適する極性非プロトン溶媒には、ジエチルエーテル、エチレングリコールジメチルエーテルおよびジエチレングリコールジメチルエーテルなどの非環式エーテル、蟻酸メチル、蟻酸エチル、酢酸メチル、ジエチルカーボネート、プロピレンカーボネートおよびエチレンカーボネートなどのカルボン酸エステル、アセトニトリルなどのアルキルニトリル、Ｎ，Ｎ−ジメチルホルムアミド、Ｎ，Ｎ−ジエチルホルムアミドおよびＮ−メチルピロリドンなどのアルキルアミド、ジメチルスルホキシドなどのアルキルスルホキシド、ジメチルスルホン、テトラメチレンスルホンおよび他のスルホランなどのアルキルスルホン、Ｎ−メチル−２−オキサゾリドンなどのオキサゾリドンおよびそれらの混合物が挙げられる。
【００４０】
なおもう１つの別法として、弗素化エーテルは、ＷＯ９９／第４７４８０号（Ｌａｍａｎｎａら）に記載されたようなルイス酸触媒の存在下で弗素化ケトンまたは酸弗化物などの弗素化カルボニル化合物とアルキル化剤とを反応させることにより調製してもよい。
【００４１】
有用な非分離ヒドロフルオロエーテルには、以下の式ＩＩＩに示された一般構造によって表現できる米国特許第５，６５８，９６２号（Ｍｏｏｒｅら）に記載されたものなどのアルファ−、ベータ−およびオメガ−置換ヒドロフルオロアルキルエーテルが挙げられる。
Ｘ−［Ｒｆ’−Ｏ］ｙＲ’’Ｈ  （ＩＩＩ）
式中、Ｘは、Ｆ、Ｈまたは炭素原子数１〜３のパーフルオロアルキル基のいずれかであり、
各Ｒｆ’は、−ＣＦ２−、−Ｃ２Ｆ４−および−Ｃ３Ｆ６−からなる群から独立して選択され、
Ｒ’’は炭素原子数１〜約３の二価有機基であり、好ましくは過弗素化されており、
ｙは１〜７、好ましくは１〜３の整数である。
ここで、ＸがＦである時、Ｒ’’は少なくとも１個のＦ原子を含み、Ｒｆ’基中の炭素原子の数とＲ’’基中の炭素原子の数との合計は４〜約８の間である。
【００４２】
本発明において有用な式ＩＩＩによって表現された代表的な化合物には、以下の化合物が挙げられるが、それらに限定されない。
【化２】
0004786111.tif 000003
【００４３】
好ましい不燃性非分離ヒドロフルオロエーテルには、Ｃ４Ｆ９ＯＣ２Ｆ４Ｈ、Ｃ６Ｆ１３ＯＣＦ２Ｈ、ＨＣ３Ｆ６ＯＣ３Ｆ６Ｈ、Ｃ３Ｆ７ＯＣＨ２Ｆ、ＨＣＦ２ＯＣＦ２ＯＣＦ２Ｈ、ＨＣＦ２ＯＣＦ２ＣＦ２ＯＣＦ２Ｈ、ＨＣ３Ｆ６ＯＣＨ３、ＨＣＦ２ＯＣＦ２ＯＣ２Ｆ４ＯＣＦ２Ｈおよびそれらの混合物が挙げられる。非分離ヒドロフルオロエーテル特殊液体は、イタリアのミラノのＡｕｓｉｍｏｎｔ  Ｃｏｒｐ．からＧＡＬＤＥＮ  ＨＴＭで入手できる。
【００４４】
有用な弗素化溶媒には、炭素数３〜８の主鎖を有するヒドロフルオロカーボン（ＨＦＣ）も挙げられる。炭素主鎖は、直鎖、分岐、環式またはこれら混合であることができる。有用なＨＦＣには、炭素に結合された水素原子と弗素原子の全数を基準にして約５モル％より多い弗素置換、あるいは約９５モル％より少ない弗素置換を有するが、他の原子（例えば、塩素）との置換を本質的にもたない化合物が挙げられる。有用なＨＦＣを以下の式ＩＶの化合物から選択することができる。
ＣｎＨｍＦ２ｎ＋２−ｍ  （ＩＶ）
式中、ｎは少なくとも３であり、ｍは少なくとも１である。
【００４５】
式ＩＶの代表的な化合物には、ＣＦ３ＣＨ２ＣＦ２Ｈ、ＣＦ２ＨＣＦ２ＣＨ２Ｆ、ＣＨ２ＦＣＦ２ＣＦＨ２、ＣＦ２ＨＣＨ２ＣＦ２Ｈ、ＣＦ２ＨＣＦＨＣＦ２Ｈ、ＣＦ３ＣＦＨＣＦ３、およびＣＦ３ＣＨ２ＣＦ３、ＣＨＦ２（ＣＦ２）２ＣＦ２Ｈ、ＣＦ３ＣＦ２ＣＨ２ＣＨ２Ｆ、ＣＦ３ＣＨ２ＣＦ２ＣＨ２Ｆ、ＣＨ３ＣＨＦＣＦ２ＣＦ３、ＣＦ３ＣＨ２ＣＨ２ＣＦ３、ＣＨ２ＦＣＦ２ＣＦ２ＣＨ２Ｆ、ＣＦ３ＣＨ２ＣＦ２ＣＨ３、ＣＨＦ２ＣＨ（ＣＦ３）ＣＦ３、およびＣＨＦ（ＣＦ３）ＣＦ２ＣＦ３；ＣＦ３ＣＨ２ＣＨＦＣＦ２ＣＦ３、ＣＦ３ＣＨＦＣＨ２ＣＦ２ＣＦ３、ＣＦ３ＣＨ２ＣＦ２ＣＨ２ＣＦ３、ＣＦ３ＣＨＦＣＨＦＣＦ２ＣＦ３、ＣＦ３ＣＨ２ＣＨ２ＣＦ２ＣＦ３、ＣＨ３ＣＨＦＣＦ２ＣＦ２ＣＦ３、ＣＦ３ＣＦ２ＣＦ２ＣＨ２ＣＨ３、ＣＨ３ＣＦ２ＣＦ２ＣＦ２ＣＦ３、ＣＦ３ＣＨ２ＣＨＦＣＨ２ＣＦ３、ＣＨ２ＦＣＦ２ＣＦ２ＣＦ２ＣＦ３、ＣＨＦ２ＣＦ２ＣＦ２ＣＦ２ＣＦ３、ＣＨ３ＣＦ（ＣＨＦＣＨＦ２）ＣＦ３、ＣＨ３ＣＨ（ＣＦ２ＣＦ３）ＣＦ３、ＣＨＦ２ＣＨ（ＣＨＦ２）ＣＦ２ＣＦ３、ＣＨＦ２ＣＦ（ＣＨＦ２）ＣＦ２ＣＦ３、およびＣＨＦ２ＣＦ２ＣＦ（ＣＦ３）２；ＣＨＦ２（ＣＦ２）４ＣＦ２Ｈ、（ＣＦ３ＣＨ２）２ＣＨＣＦ３、ＣＨ３ＣＨＦＣＦ２ＣＨＦＣＨＦＣＦ３、ＨＣＦ２ＣＨＦＣＦ２ＣＦ２ＣＨＦＣＦ２Ｈ、Ｈ２ＣＦＣＦ２ＣＦ２ＣＦ２ＣＦ２ＣＦ２Ｈ、ＣＨＦ２ＣＦ２ＣＦ２ＣＦ２ＣＦ２ＣＨＦ２、ＣＨ３ＣＦ（ＣＦ２Ｈ）ＣＨＦＣＨＦＣＦ３、ＣＨ３ＣＦ（ＣＦ３）ＣＨＦＣＨＦＣＦ３、ＣＨ３ＣＦ（ＣＦ３）ＣＦ２ＣＦ２ＣＦ３、ＣＨＦ２ＣＦ２ＣＨ（ＣＦ３）ＣＦ２ＣＦ３、およびＣＨＦ２ＣＦ２ＣＦ（ＣＦ３）ＣＦ２ＣＦ３；ＣＨ３ＣＨＦＣＨ２ＣＦ２ＣＨＦＣＦ２ＣＦ３、ＣＨ３（ＣＦ２）５ＣＨ３、ＣＨ３ＣＨ２（ＣＦ２）４ＣＦ３、ＣＦ３ＣＨ２ＣＨ２（ＣＦ２）３ＣＦ３、ＣＨ２ＦＣＦ２ＣＨＦ（ＣＦ２）３ＣＦ３、ＣＦ３ＣＦ２ＣＦ２ＣＨＦＣＨＦＣＦ２ＣＦ３、ＣＦ３ＣＦ２ＣＦ２ＣＨＦＣＦ２ＣＦ２ＣＦ３、ＣＨ３ＣＨ（ＣＦ３）ＣＦ２ＣＦ２ＣＦ２ＣＨ３、ＣＨ３ＣＦ（ＣＦ３）ＣＨ２ＣＦＨＣＦ２ＣＦ３、ＣＨ３ＣＦ（ＣＦ２ＣＦ３）ＣＨＦＣＦ２ＣＦ３、ＣＨ３ＣＨ２ＣＨ（ＣＦ３）ＣＦ２ＣＦ２ＣＦ３、ＣＨＦ２ＣＦ（ＣＦ３）（ＣＦ２）３ＣＨ２Ｆ、ＣＨ３ＣＦ２Ｃ（ＣＦ３）２ＣＦ２ＣＨ３、ＣＨＦ２ＣＦ（ＣＦ３）（ＣＦ２）３ＣＦ３；ＣＨ３ＣＨ２ＣＨ２ＣＨ２ＣＦ２ＣＦ２ＣＦ２ＣＦ３、ＣＨ３（ＣＦ２）６ＣＨ３、ＣＨＦ２ＣＦ（ＣＦ３）（ＣＦ２）４ＣＨＦ２、ＣＨＦ２ＣＦ（ＣＦ３）（ＣＦ２）４ＣＨＦ２、ＣＨ３ＣＨ２ＣＨ（ＣＦ３）ＣＦ２ＣＦ２ＣＦ２ＣＦ３、ＣＨ３ＣＦ（ＣＦ２ＣＦ３）ＣＨＦＣＦ２ＣＦ２ＣＦ３、ＣＨ３ＣＨ２ＣＨ２ＣＨＦＣ（ＣＦ３）２ＣＦ３、ＣＨ３Ｃ（ＣＦ３）２ＣＦ２ＣＦ２ＣＦ２ＣＨ３、ＣＨ３ＣＨ２ＣＨ２ＣＦ（ＣＦ３）ＣＦ（ＣＦ３）２およびＣＨ２ＦＣＦ２ＣＦ２ＣＨＦ（ＣＦ２）３ＣＦ３が挙げられる。
【００４６】
好ましいＨＦＣには、ＣＦ３ＣＦＨＣＦＨＣＦ２ＣＦ３、Ｃ５Ｆ１１Ｈ、Ｃ６Ｆ１３Ｈ、ＣＦ３ＣＨ２ＣＦ２Ｈ、ＣＦ３ＣＦ２ＣＨ２ＣＨ２Ｆ、ＣＨＦ２ＣＦ２ＣＦ２ＣＨＦ２、１，２−ジヒドロパーフルオロシクロペンタンおよび１，１，２−トリヒドロパーフルオロシクロペンタンが挙げられる。有用なＨＦＣには、Ｅ．Ｉ．ｄｕＰｏｎｔ  ｄｅ  Ｎｅｍｏｕｒｓ  ＆  Ｃｏ．からＶＥＲＴＲＥＬＴＭで入手できるＨＦＣ（例えば、ＣＦ３ＣＨＦＣＨＦＣＦ２ＣＦ３）、日本の東京の日本ゼオン株式会社からＺＥＯＲＯＲＡ−ＨＴＭで入手できるＨＦＣ、ニューヨーク州バファローのＡｌｌｉｅｄ  Ｓｉｇｎａｌ  ＣｈｅｍｉｃａｌｓからＨＦＣ呼称で入手できるＨＦＣが挙げられる。
【００４７】
有用な弗素化溶媒には、ヒドロハロフルオロエーテル（ＨＨＦＥ）も挙げられる。本発明において、ＨＨＦＥは、弗素原子、非弗素ハロゲン原子（例えば、塩素、臭素および／または沃素）および水素原子を含むエーテル化合物として定義される。ＨＨＦＥの重要なクラスはパーフルオロアルキルハロエーテル（ＰＦＡＨＥ）である。ＰＦＡＨＥは、パーフルオロアルキル基と、炭素結合水素原子およびハロゲン原子を有するハロアルキル基とを有する分離エーテル化合物として定義される。ここでハロゲン原子の少なくとも１個は塩素、臭素または沃素である。有用なＰＦＡＨＥには、式Ｖに示された一般構造によって表現されるものが挙げられる。
Ｒｆ−Ｏ−ＣａＨｂＦｃＸｄ  （Ｖ）
式中、Ｒｆは、好ましくは少なくとも約３個の炭素原子、最も好ましくは３〜６個の炭素原子を有するとともに、任意に窒素または酸素などのカテナリーヘテロ原子を含むパーフルオロアルキル基である。Ｘは、臭素、沃素および塩素からなる群から選択されたハロゲン原子である。「ａ」は、好ましくは約１〜６であり、「ｂ」は少なくとも１であり、「ｃ」は０〜約２の範囲であることが可能であり、「ｄ」は少なくとも１であり、ｂ＋ｃ＋ｄは２ａ＋１に等しい。かかるＰＦＡＨＥは、ＰＣＴ公報ＷＯ９９／第１４１７５号に記載されている。有用なＰＦＡＨＥには、ｃ−Ｃ６Ｆ１１−ＯＣＨ２Ｃｌ、（ＣＦ３）２ＣＦＯＣＨＣｌ２、（ＣＦ３）２ＣＦＯＣＨ２Ｃｌ、ＣＦ３ＣＦ２ＣＦ２ＯＣＨ２Ｃｌ、ＣＦ３ＣＦ２ＣＦ２ＯＣＨＣｌ２、（ＣＦ３）２ＣＦＣＦ２ＯＣＨＣｌ２、（ＣＦ３）２ＣＦＣＦ２ＯＣＨ２Ｃｌ、ＣＦ３ＣＦ２ＣＦ２ＣＦ２ＯＣＨＣｌ２、ＣＦ３ＣＦ２ＣＦ２ＣＦ２ＯＣＨ２Ｃｌ、（ＣＦ３）２ＣＦＣＦ２ＯＣＨＣｌＣＨ３、ＣＦ３ＣＦ２ＣＦ２ＣＦ２ＯＣＨＣｌＣＨ３、（ＣＦ３）２ＣＦＣＦ（Ｃ２Ｆ５）ＯＣＨ２Ｃｌ、（ＣＦ３）２ＣＦＣＦ２ＯＣＨ２Ｂｒ、およびＣＦ３ＣＦ２ＣＦ２ＯＣＨ２Ｉが挙げられる。
【００４８】
有用な弗素化溶媒にはＨＣＦＣも挙げられる。本発明において、ＨＣＦＣは、炭素結合弗素原子、塩素原子および水素原子で置換された炭素主鎖を含む化合物として定義される。熱媒液として有用なＨＣＦＣには、ＣＦ３ＣＨＣｌ２、ＣＨ３ＣＣｌ２Ｆ、ＣＦ３ＣＦ２ＣＨＣｌ２およびＣＣｌＦ２ＣＦ２ＣＨＣｌＦが挙げられる。しかし、長期的には、ＨＣＦＣも、ＣＦＣより遅いとはいえ、オゾン層破壊のために立法措置により生産中止になる可能性がある。
【００４９】
本発明の組成物中の無水ＨＦ、共溶媒および弗素化溶媒成分の濃度は、必要とされるエッチングの量、あるいは微粒子除去および／または残留物除去などの基板の要件に応じて異なることができる。洗浄組成物（すなわち、基板と実際に接触する組成物）において、有用な濃度範囲は、ＨＦ（無水ＨＦまたはオニウム錯体として）約０．００５〜約２重量、共溶媒約０．０１〜約５重量％および弗素化溶媒約９３〜約９９．９９重量％である。驚くべきことに、ＨＦ０．００７重量％の本発明の組成物を用いるエッチングの速度は、水性ＨＦ０．５％の商用エッチング組成物の速度を超える。ＨＦの濃度は、好ましくは約１重量％未満、より好ましくは約０．１重量％未満のＨＦである。
【００５０】
洗浄組成物は、弗素化溶媒を基準として比較的高い割合の共溶媒およびＨＦを有するコンセントレートとして便利に供給してもよい。コンセントレートは、その後、追加の弗素化溶媒によって使用前に希釈される。従って、コンセントレート組成物は、共溶媒１０重量％以下およびＨＦ２重量％以下を含有してもよく、それらは、より低いＨＦ濃度のゆえにより安全である濃度であって、最終使用洗浄のためにより適する濃度に希釈してもよい。
【００５１】
本発明の方法において、シリコン基板は、基板の表面を洗浄するのに十分な時間にわたり、弗素化溶媒、無水弗化水素またはその錯体および均質混合物を提供するのに十分な量の共溶媒を含む組成物に接触する。本洗浄方法は、表面をエッチングして親水性シラノール基を除去するために、微粒子または残留物を除去するために、表面をリンスし乾燥するために、またはこれらの組み合わせのために用いてもよい。本方法は、好ましくは、洗浄された基板を洗浄組成物から分離する追加の工程を含む。
【００５２】
驚くべきことに、過剰量のアルコールの添加によってエッチングを抑えうることが見出された。洗浄プロセスは、組成物に過剰のアルコールを添加する終了工程をさらに含んでもよい。一般に、かかる終了は、ＨＦを基準として重量でアルコールの１０倍過剰を必要とする。
【００５３】
洗浄組成物は液状で用いられ、基板に「接触させる」ための既知技術のどれも使用することができる。例えば、液体洗浄組成物を基板上に噴霧、ブラシがけ、または注入することができ、基板を液体組成物中に浸漬することができる。洗浄およびエッチングを促進するために、高温、超音波エネルギーおよび／または攪拌を用いることができる。種々の異なる溶媒洗浄技術は、Ｃｌｅａｎｉｎｇ  ａｎｄ  Ｃｏｎｔａｍｉｎａｔｉｏｎ  ｏｆ  Ｅｌｅｃｔｒｏｎｉｃｓ  Ｃｏｍｐｏｎｅｎｔｓ  ａｎｄ  Ａｓｓｅｍｂｌｉｅｓ，Ｅｌｅｃｔｒｏｃｈｅｍｉｃａｌ  Ｐｕｂｌｉｃａｔｉｏｎｓ  Ｌｉｍｉｔｅｄ，Ａｙｒ，Ｓｃｏｔｌａｎｄ，ｐａｇｅｓ  １８２−９４（１９８６）においてＢ．Ｎ．Ｅｌｌｉｓによって記載されている。
【００５４】
接触後、基板を洗浄組成物から除去してもよい。通常は、水切りは、基板の表面からの洗浄組成物の実質的に完全な除去を成し遂げるのに十分に効果的である。これは、より完全な除去を必要に応じて成し遂げるために、熱、攪拌、エアージェットの適用または基板の回転（すなわち、遠心除去法）によって強化してもよい。
【００５５】
さらに、洗浄プロセスは、基板からのＨＦ（またはオニウム錯体）の完全除去を確実にするためにリンス工程をさらに含んでもよい。基板は、ウェハ製造プロセスにおいて有用であることが知られているいかなる溶媒中でもリンスしてもよい。アルコールは水を除去するために技術上従来から選択されているけれども、アルコールの使用は潜在的な火災の危険性を示し、前述したものなどの不燃性弗素化溶媒中でリンスすることが好ましい。リンスにおいて用いられる弗素化溶媒は、洗浄組成物中で用いられる弗素化液体と同じかまたは異なってよく、溶媒の混合物を用いてもよい。好ましくは、リンス工程で用いられる弗素化液体は、洗浄組成物中で用いられるのと同じである。
【００５６】
通常は、組成物は、入れ替え、更新または精製が必要になる前に長い期間にわたって用いてもよい。微粒子を除去する濾過、可溶性残留物または塩を除去する抽出、弗素化溶媒を除去する蒸留およびデカンテーションを含むかかる技術を用いてもよい。表面を洗浄するか、あるいは特にエッチングするにつれて、組成物が汚れることになり始めることに気付くであろう。基板からの微粒子および残留物の除去は、洗浄組成物中へのこれらの材料の蓄積につながる。特定のエッチングにおいて、シリコンは水と種々のシラノールの両方を生じさせる。水の濃度が増加するにつれて、水は、より濃密でない水リッチ相として組成物から最終的に相分離する。これは、デカンテーションまたは堰の使用などの技術上知られている技術によって洗浄組成物から容易に分離することができる。その後、洗浄組成物、特に弗素化溶媒を再循環させてもよい。使用済み洗浄組成物から共溶媒およびＨＦを回収することは一般に必要でも望ましくもない。これらの材料は少量で存在し、容易には回収されない。弗素化溶媒を回収し、弗素化溶媒に新しい共溶媒およびＨＦ（またはオニウム錯体）を添加することが一般により望ましい。
【００５７】
実施例
以下の非限定的な実施例を用いて本発明をさらに説明する。すべての部、百分率および比率は特に明記しない限り重量による。
【００５８】
評価したエッチング洗浄組成物
組成物Ａ
２％の無水ＨＦ（ペンシルバニア州アレンタウンのＡｉｒ  Ｐｒｏｄｕｃｔｓ  ＆  Ｃｈｅｍｉｃａｌｓから入手できる）、１．９％のイソプロピルアルコール（ＩＰＡ）および９６．１％の３ＭＴＭＨＦＥ−７１００Ｓｐｅｃｉａｌｔｙ  Ｌｉｑｕｉｄ（ミネソタ州セントポールの３Ｍ  Ｃｏｍｐａｎｙから入手できる約６０％のメチルパーフルオロイソブチルエーテルと４０％のメチルパーフルオロ−ｎ−ブチルエーテルとのブレンド）を合わせて混合することにより、均質非水性洗浄組成物を調製した。滴定によって、実際の％ＨＦは１．６４％であると測定された。
【００５９】
組成物Ｂ
２．３％の無水ＨＦ、２．３％のＩＰＡおよび６５．２％の３ＭＴＭＨＦＥ−７２００Ｓｐｅｃｉａｌｔｙ  Ｌｉｑｕｉｄ（３Ｍ  Ｃｏｍｐａｎｙから入手できる約６０％のエチルパーフルオロイソブチルエーテルと４０％のエチルパーフルオロ−ｎ−ブチルエーテルとのブレンド）および３０．２％のＨＦＥ−７１００を合わせて混合することにより、均質非水性洗浄組成物を調製した。
【００６０】
組成物Ｃ
２．３％の無水ＨＦ、１．９％のＩＰＡおよび６５．５％のＶＥＲＴＲＥＬＴＭＸＦヒドロフルオロカーボン（デラウェア州ウィルミントンのＥ．Ｉ．ＤｕＰｏｎｔ  ｄｅ  Ｎｅｍｏｕｒｓ  ａｎｄ  Ｃｏ．から入手できる２，３−ジヒドロパーフルオロペンタン）および３０．３％のＨＦＥ−７１００を合わせて混合することにより、均質非水性洗浄組成物を調製した。
【００６１】
組成物Ｄ
２．０％の無水ＨＦ、２．２７％のエチルアルコール、０．０３％のメチルアルコール、３０．３％のＶＥＲＴＲＥＬＴＭＸＦおよび６５．４％のＨＦＥ−７１００を合わせて混合することにより、均質非水性洗浄組成物を調製した。
【００６２】
組成物Ｅ
４．５％のピリジンポリヒドロフルオリド（ウィスコンシン州ミルウォーキーのＡｌｄｒｉｃｈ  Ｃｈｅｍｉｃａｌ  Ｃｏ．から入手できる７０％ＨＦ錯体）、４．８％のＩＰＡおよび９０．７％の３ＭＴＭＨＦＥ−７１００を合わせて混合することにより、均質非水性洗浄組成物を調製した。（ピリジンは８．８のｐＫｂ値を有する）。
【００６３】
組成物Ｆ
４．９％のトリエチルアミントリスヒドロフルオリド（Ａｌｄｒｉｃｈ  Ｃｈｅｍｉｃａｌ  Ｃｏ．から入手できる。組成物Ｆに１．８％のＨＦを提供する）、４．８％のＩＰＡおよび９０．３％の３ＭＴＭＨＦＥ−７１００を合わせて混合することにより、均質非水性洗浄組成物を調製した。（トリエチルアミンは３．４のｐＫｂ値を有する）。
【００６４】
組成物Ｇ
０．２％の二弗化アンモニウム（ミズーリ州セントルイスのＭａｌｌｉｎｃｋｒｏｄｔから入手できる。組成物Ｇに０．０７％のＨＦを提供する）、５．０％のＩＰＡおよび９４．８％の３ＭＴＭＨＦＥ−７１００を合わせて混合することにより、非水性洗浄組成物を調製した。（アンモニアは４．８のｐＫｂ値を有する）。
【００６５】
組成物Ｈ（比較）
４９％の水性弗化水素酸（Ａｌｄｒｉｃｈ  Ｃｈｅｍｉｃａｌ  Ｃｏ．から入手できる）１部およびＤＩ水１００部を合わせて混合することにより、水性ＨＦエッチング洗浄組成物を調製した。得られた組成物は０．４９％の活性ＨＦを含有していた。
【００６６】
組成物Ｉ
１．３％のＨＦ（滴定によって測定されたもの）、１．９％のＩＰＡおよび９６．８％の３ＭＴＭＨＦＥ−７１００Ｓｐｅｃｉａｌｔｙ  Ｌｉｑｕｉｄを合わせて混合することにより、均質非水性洗浄組成物を調製した。
【００６７】
用いた試験手順
ウェハ洗浄／撥水度の試験手順
熱二酸化ケイ素の２００オングストロームの層を有し、片面で磨かれ、（１００）配向を伴った３０〜６０ｏｈｍ−ｃｍの範囲でホウ素ドープされた直径４インチ（１００ｍｍ）のシリコンウェハ（ミズーリ州セントピーターのＭＥＭＣ  Ｅｌｅｃｔｒｏｎｉｃ  Ｍａｔｅｒｉａｌｓから入手できる）を、それぞれの片が約２０ｍｍ×２０ｍｍである幾つかの小片にダイスした。チップ表面上に脱イオン（ＤＩ）水の数滴を静かに置くことにより、シリコンウェハ片１個の親水性／疎水性を試験した。水滴がチップ表面上で玉を形成し、よって酸化されたウェハ表面の炭化水素汚染によって引き起こされた疎水性を示す。
【００６８】
その後、５００ボルトＤＣ電源および石英チューブを有する低圧水銀グリッドランプからなるＵＶ／オゾン装置（カリフォルニア州ポモナのＢＨＫ  Ｉｎｃ．から入手できる）を用いて、紫外線（ＵＶ）とオゾンとによる同時処理からなる酸化洗浄プロセスを用いて、すべてのシリコンウェハ片を洗浄した。ＵＶ／オゾン装置の頂上として機能する磨きアルミニウムの５インチ（１３ｃｍ）×５インチ（１３ｃｍ）片にグリッドランプを取り付けた。ランプ強度の約９０％は２５４ｎｍの波長であり、約５％は１８５ｎｍであった。可動ステージ上にウェハ片を置き、ウェハ片がランプより下約１〜１０ｍｍの距離になるまでＵＶ／オゾン装置の頂上にあるランプに向けて可動ステージを上昇させた。ＵＶ／オゾン装置への暴露から約５分後に、ウェハ片の１個を取り出し、ＤＩ水の滴を用いて親水性／疎水性を再試験した。水滴はウェハ表面を濡らし、よってウェハ表面上に酸化された清浄な親水性酸化ケイ素の層が今存在したことを示している。
【００６９】
親水性ウェハ片を９５／５ＨＦＥ−７１００／ＩＰＡの清浄ブレンドでリンスし、１個の片の親水性／疎水性を脱イオン水の滴を用いて再試験した。水滴は再びウェハ表面を濡らし、よって９５／５ＨＦＥ−７１００／ＩＰＡリンスが、著しい炭化水素異物を再沈着させることによりウェハ表面上の清浄酸化ケイ素の層の親水性に悪影響を及ぼさなかったことを示している。
【００７０】
その後、酸化洗浄されたウェハ片の１個を試験エッチング洗浄組成物中に約１〜５分間浸漬させた。その後、ウェハ片を取り出し、ウェハ片の親水性／疎水性を脱イオン水の滴を用いて再試験した。以下の定性的撥水度採点システムを採用した。
良−水滴が玉を形成し、そしてウェハ表面から容易に転げ落ちた。
可−水滴がウェハ表面の多少の濡れを示したが、濡れは不完全であった。
不可−水滴はウェハ表面全体を容易且つ完全に濡らした。
【００７１】
シリコンウェハの撥水度が高ければ高いほど、エッチング洗浄組成物は酸化ケイ素を良好に除去するか、あるいは酸化物を元素ケイ素または水素化ケイ素に良好に変換している。
【００７２】
実施例１〜７
各成分（すなわち、弗素化溶媒、無水弗化水素またはその錯体および共溶媒）の組成が異なる洗浄組成物Ａ−Ｉの試験シリコンウェハを洗浄する能力をウェハ洗浄／撥水度の試験手順を用いて評価した。定性的撥水度として示された、これらの評価からの結果を表１に提示する。
【００７３】
【表１】
表１
0004786111.tif 000004
【００７４】
表１の撥水度データは、無水ＨＦを含有する組成物（実施例１〜４）がすべて良好なエッチング洗浄性能を実証した一方で、無水ピリジンＨＦ錯体を含有する組成物（実施例５）が同様には機能しなかったことを示している。トリエチルアミンおよびアンモニアの無水ＨＦ錯体を含有する組成物（それぞれ実施例６および７）はエッチングを実証した。イソプロピルアルコールとエチルアルコールの両方は、エッチング洗浄組成物中で共溶媒として有効に機能した。
【００７５】
満足なエッチング洗浄組成物を配合するために、表１に記載されたすべての弗素化溶媒（２種のヒドロフルオロエーテルおよび一種のヒドロフルオロカーボン、すべて少なくとも１個の水素原子を含む）を用いることができよう。しかし、無水ＨＦおよびイソプロパノールと合わせてパーフルオロカーボン（パーフルオロヘキサン、パーフルオロ（２−ブチルテトラヒドロフラン）およびパーフルオロ（トリブチルアミン）など）を用いて均質混合物を製造しようとする試みは、ＨＦとＩＰＡの両方がすべてのパーフルオロカーボン中で極めて劣った溶解度しか示さなかったので、すべて不成功であった。
【００７６】
比較例Ｃ１および実施例８〜１５
比較例Ｃ１において、０．４９％のＨＦを含有する最新式水性ＨＦエッチング洗浄組成物である組成物Ｈをシリコンウェハ上の熱成長酸化物を除去する際の洗浄速度について評価した。エッチング洗浄速度試験を実施するために、厚さ約１０，０００オングストロームの熱成長二酸化ケイ素層を有する酸化されたシリコンウェハを最初に調製した。用いたシリコンウェハは、ＭＥＭＣ  Ｅｌｅｃｔｒｏｎｉｃ  Ｍａｔｅｒｉａｌｓから入手できる直径４インチ（１００ｍｍ）のウェハであった。ウェハの熱酸化を調湿された酸素ガス中で１０００℃において約５時間行った。ＮＡＮＯＭＥＴＲＩＣＳTMＮａｎｏ  Ｓｐｅｃ／ＡＦＴ１８０楕円偏光計（カリフォルニア州サニーベールのＮａｎｏｍｅｔｒｉｃｓ，Ｉｎｃ．から入手できる）を用いて、実際の酸化物層の厚さを測定した。５回の測定をウェハ上で行い、平均酸化物層厚さを計算し記録した。その後、酸化されたウェハをより小さい幾つかの片に分け、一片を約４０ｍｌの組成物Ｈに加えて、２インチ（５ｃｍ）正方形ポリエチレントレイ内に入れた。ストップウォッチをスタートさせ、酸化されたウェハを放置して２分間エッチングさせた。その後、ウェハをエッチング洗浄組成物から除去し、ＤＩ水中に浸漬することにより２分間リンスした。楕円偏光計を用いて酸化物層厚さを再測定し、オングストローム／分でのエッチング洗浄速度を計算できるようにした。
【００７７】
実施例８において、非水性組成物Ｉを水性組成物Ｈの代わりに用い、リンスを９５／５ＨＦＥ−７１００／ＩＰＡ中への浸漬により２分間行ったことを除いて、比較例Ｃ１に記載されたのと本質的に同じエッチング洗浄速度試験を行った。組成物Ｉは、評価の前に１ヶ月間棚上に放置されていた。
【００７８】
実施例９〜１５において、組成物Ｉをコンセントレート組成物として処理し、ＨＦＥ−７１００を用いて種々の比で希釈した後に比較例Ｃ１に記載されたのと本質的に同じエッチング洗浄速度試験を行った。再び、リンスを９５／５ＨＦＥ−７１００／ＩＰＡで２分間行った。
【００７９】
比較例Ｃ１および実施例８〜１５からの結果を表２に提示する。各エッチング洗浄組成物中に含まれたＨＦ、ＨＦＥ−７１００、ＩＰＡおよびＨ２Ｏの百分率も示す。
【００８０】
【表２】
表２
0004786111.tif 000005
＊：該当しない−組成物Ｈは水性ＨＦ対照であった。
【００８１】
表２のデータは、０．３３％のＨＦを含有する非水性エッチング洗浄組成物（実施例９）が０．４９％のＨＦを含有する水性エッチング洗浄組成物（組成物Ｈ−比較例Ｃ１）が示したエッチング洗浄速度の３４倍である熱成長酸化物層のエッチング洗浄速度を与えたことを示している。あるいは、水性洗浄組成物に匹敵するエッチング速度をもたらすために、非水性エッチング洗浄組成物は０．００４３％のＨＦしか必要としなかった（実施例１４）。非水性組成物に関して、エッチング洗浄速度は濃度とかなり直線的であった。
【００８２】
すべての非水性組成物は、組成物Ｉを希釈および評価の前に放置して室温で一ヶ月間ねかしたという事実にもかかわらず、うまく機能した。
【００８３】
実施例１６および比較例Ｃ２〜Ｃ３
より高いレベルのアルコールを使用して非水性ＨＦエッチング洗浄プロセスを抑えることを例証するためにこの実験シリーズを行った。
【００８４】
実施例１６において、エッチング洗浄組成物が組成物Ａであり、リンスを９５／５ＨＦＥ−７１００／ＩＰＡで２分間行ったことを除いて、比較例Ｃ１に記載されたのと本質的に同じエッチング洗浄速度試験を行った。
【００８５】
比較例Ｃ２において、用いたエッチング洗浄組成物が７５／２５の比で９５／５ＨＦＥ−７１００／ＩＰＡにより希釈された組成物Ａであり、リンスを９５／５ＨＦＥ−７１００／ＩＰＡで２分間行ったことを除いて、比較例Ｃ１に記載されたのと本質的に同じエッチング洗浄速度試験を行った。
【００８６】
比較例Ｃ３において、用いたエッチング洗浄組成物が５０／５０の比で９５／５ＨＦＥ−７１００／ＩＰＡにより希釈された組成物Ａであり、リンスを９５／５ＨＦＥ−７１００／ＩＰＡで２分間行ったことを除いて、比較例Ｃ１に記載されたのと本質的に同じエッチング洗浄速度試験を行った。
【００８７】
比較例Ｃ４において、用いたエッチング洗浄組成物が９５／５ＨＦＥ−７１００／ＩＰＡであり、リンスを９５／５ＨＦＥ−７１００／ＩＰＡで２分間行ったことを除いて、比較例Ｃ１に記載されたのと本質的に同じエッチング洗浄速度試験を行った。
【００８８】
実施例１６および比較例Ｃ２〜Ｃ４からの結果を表３に提示する。エッチング洗浄組成物ごとのＨＦ、ＨＦＥ−７１００およびＩＰＡの百分率も示す。
【００８９】
【表３】
表３
0004786111.tif 000006
【００９０】
表３のデータは、ＨＦのレベルが１．２３％程度に高かった時でさえも、２．７％以上のＩＰＡのレベルがエッチング洗浄プロセスを効果的に抑えたことを示している。
【００９１】
実施例１７〜１９および比較例Ｃ５〜Ｃ８
本発明のエッチング洗浄組成物によって洗浄されたシリコンウェハが洗浄後にウェハ表面の低い粒子汚染を示すことを明らかにするためにクラス１０クリーンルーム環境内でこの実験シリーズを行った。各実験において用いたウェハは、それぞれ２００ｍｍプライムシリコンウェハ、Ｐ／ボロン、１−０−０、ノッチ付き、０−１００固有抵抗、７５０±５０μの前側磨き粒子（約１０オングストロームの自然酸化ケイ素層を有する０．２μで３５以下であり、カリフォルニア州リバーモアのＳｅａｗａｙ  Ｓｅｍｉｃｏｎｄｕｃｔｏｒから入手できる。）である。各ウェハ表面上の全粒子カウント（直径０．２〜１．６ミクロンの範囲の粒子サイズを含む）をＳＵＲＦＳＣＡＮＴＭ６２２０Ｗａｆｅｒ  Ｉｎｓｐｅｃｔｉｏｎ  Ｓｙｓｔｅｍ（カリフォルニア州マウンテンビューのＴｅｎｃｏｒ  Ｉｎｓｔｒｕｍｅｎｔｓから入手できる）による走査によって測定した。
【００９２】
比較例Ｃ５に関しては、初期粒子カウントを測定した。ウェハのエッチング洗浄もリンスも行わず、対照として用いた。
【００９３】
実施例１７において、ＨＦＥ−７１００中の０．００１％組成物Ａからなる溶液でシリコンウェハを３分間エッチング洗浄した。リンスサイクルを用いなかった。ウェハ表面上の全粒子カウントをウェハが乾いた後に測定した。
【００９４】
実施例１８において、１／９９組成物Ａ／ＨＦＥ−７１００からなる溶液でシリコンウェハを３分間エッチング洗浄し、その後、ＨＦＥ−７１００で２分のリンスサイクルを用いた。ウェハ表面上の全粒子カウントをウェハが乾いた後に測定した。
【００９５】
実施例１９において、ＨＦＥ−７１００中の０．０１％組成物Ａからなる溶液でシリコンウェハを３分間洗浄し、その後、９５／５ＨＦＥ−７１００／ＩＰＡで２分のリンスサイクルを用いた。ウェハ表面上の全粒子カウントをウェハが乾いた後に測定した。
【００９６】
比較例Ｃ６において、組成物Ｈ（０．４９％水性ＨＦ）からなる溶液でシリコンウェハを３分間洗浄した。リンスサイクルを用いなかった。ウェハ表面上の全粒子カウントをウェハが乾いた後に測定した。
【００９７】
比較例Ｃ７において、組成物Ｈ（０．４９％水性ＨＦ）からなる溶液でシリコンウェハを３分間洗浄し、その後、ＤＩ水で２分のリンスサイクルを用いた。ウェハ表面上の全粒子カウントをウェハが乾いた後に測定した。
【００９８】
比較例Ｃ８において、組成物Ｈ（０．４９％水性ＨＦ）からなる溶液でシリコンウェハを３分間エッチング洗浄し、その後、９５／５ＨＦＥ−７１００／ＩＰＡで２分のリンスサイクルを用いた。ウェハ表面上の全粒子カウントをウェハが乾いた後に測定した。
【００９９】
実施例１７〜１９および比較例Ｃ５〜Ｃ８に関する粒子カウントの結果を表４に提示する。
【０１００】
【表４】
表４
0004786111.tif 000007
【０１０１】
表４のデータは、酸化ケイ素層の洗浄後のシリコンウェハに関する粒子カウントがエッチング洗浄プロセスとリンスプロセスの両方に応じて決まることを示している。すべての場合、粒子カウントは、最新式水性ＨＦエッチング洗浄プロセスと比べて、本発明の無水ＨＦエッチング洗浄プロセスを用いる時、より低い。最低ポスト洗浄粒子カウント（６６１）は、リンスなしで無水ＨＦエッチング洗浄プロセスを用いる実施例１７において観察された。これは、リンスなしで水性ＨＦエッチング洗浄プロセスを用いる比較例Ｃ６の粒子カウント（６２１１）と比べた時に粒子カウントのほぼ９０％の減少を表すものであった。
【０１０２】
表４において行われた粒子カウント実験は、エッチング洗浄後の粒子サイズの平均分布に関する情報も提供した。それを表５に提示する。
【０１０３】
【表５】
表５
0004786111.tif 000008
【０１０４】
表５のデータは、本発明の無水ＨＦエッチング洗浄組成物が水性ＨＦ洗浄組成物と比べて、すべてのサイズ範囲において粒子カウントを減少させることを示している。これは、非常に小さい粒子でさえも有害であるので非常に重要である。